(57)【特許請求の範囲】
【請求項１】
容易に切削および切刻可能な材料からなる咬合位置決め部材、および５．５１６ＭＰａ（８００ｐｓｉ）〜０．０６９ＭＰａ（１０ｐｓｉ）の圧力下で材料を成形可能なように変形させるにちょうど十分な温度として３８℃より高くかつ１２０℃より低い軟化点を有する熱調節可能材料からなる歯印象用トレーからなる個別適合用可変寸法咬合位置決め歯印象用トレーであって、該容易に切削および切刻可能な材料が該熱調節可能材料の軟化点よりも少なくとも５℃高い軟化点を有するワックスであることを特徴とするトレー。
【請求項２】
前記熱調節可能材料がポリカプロラクトンからなる、請求項１に記載のトレー。
【請求項３】
前記熱調節可能材料が、０．１から９９重量パーセントのポリカプロラクトンおよび０．１から４０重量パーセントのアモルファス重合体からなる、請求項２に記載のトレー。
【請求項４】
前記トレーが、５０重量パーセント未満のポリカプロラクトンおよび少なくとも１重量パーセントのエラストマー重合体からなる、請求項１に記載のトレー。
【請求項５】
前記ワックスの軟化点が９５℃未満である、請求項１に記載のトレー。
【請求項６】
前記歯印象用トレーが歯印象用材料を支持する、請求項１に記載のトレー。
【請求項７】
前記歯印象用材料がその中に最終歯印象を有し、および前記咬合位置決め部材が咬合位置決めおよび審美的記録を有する、請求項５に記載のトレー。
【請求項８】
前記ポリカプロラクトンが以下の式の範囲内にあり、
【化１】
0004225450.tif 000003
式中、Ｒ1は水素、芳香族部分または脂肪族部分であり、
ｗはＲ1が水素ならば１であり、そうでなければ１と４の間の平均値を有し、
Ｍは酸素または−ＮＲ2−であり、ここでＲ2は水素、芳香族基または脂肪族基であり、および
ｗとｘの積が約３５より大きい数に等しい、請求項２、３または４に記載のトレー。
【発明の詳細な説明】
【０００１】
本願は１９９８年８月１４日出願の仮特許出願第０６／０９６，５７９号の一部継続出願である。本発明は歯科用咬合ブロック印象用トレーに関する。さらに詳細には、本発明は、加熱時に調節可能であるトレーを有する、個別適合用咬合ブロック印象用トレーを提供する。本発明の方法は、取り外し可能な義歯の製作のため患者が歯科医院へ１回来院中に、最終歯印象、咬合位置決めおよび歯位置記録を提供する。
【０００２】
従来の印象採得システムは、かなり硬い接着剤で被覆したプラスチックまたは金属製のアーチ形トレーに入れた、アルギン酸塩、ハイドロコロイド、ポリビニルシロキサン、ポリエーテル、またはポリスルフィドのような、１種または複数の低粘度の流動性エラストマー材料を使用する。エラストマー材料はモデル化される歯組織およびトレーの両方に塗布される。エラストマー材料および外側トレーは続いて歯組織に押しつけられ、エラストマー材料が硬化するまでその場に置かれる。
【０００３】
米国特許第５，１１２，２２５号でＤｉｅｓｓｏは少なくとも７５重量パーセントのポリカプロラクトンで製造した歯科用トレーを開示する。
【０００４】
Ｋｒａｎｔｚらは、Ｊｏｕｒｎａｌ  ｏｆ  Ｐｒｏｓｔｈｅｔｉｃ  Ｄｅｎｔｉｓｔｒｙ，Ｄｅｃｅｍｂｅｒ  １９９１、Ｖｏｌ．６６、＃６、８２１〜８２２ページの図１に見られるようなワックスリム付きトレーにおける印象を開示する。患者の口腔の最終印象を採得することは患者の歯齦の一般的形状を記録する予備印象の第１段階が必要である。第２段階では、個別トレーによる最終印象で患者の歯齦のより詳細な印象を形成する。垂直寸法および歯位置はワックスリムを調節し、続いて上顎および下顎を相互に咬合（咬合位置決め）させることによって記録される。この２つの印象段階で患者は歯科医院へ来院する必要がある。これに続いて、歯模型を注型し、基礎床を作製し、その患者用の義歯を製造するのに使用するために人工歯をワックス中に位置決めする。
【０００５】
米国特許第５，５９１，７８６号でＯｘｍａｎらはポリカプロラクトンを含む半熱可塑性成形用組成物を開示する。米国特許第５，１１２，２２５号でＤｉｅｓｓｏはポリカプロラクトンで形成した個別歯科用トレーを開示する。高分子量のポリ（ε−カプロラクトン）（「ポリカプロラクトン」として公知である）が歯科用熱可塑性成形配合物として使用されている。
【０００６】
従来技術では、咬合位置決め部材および熱調節可能可変寸法歯印象用トレーからなる、個別適合用可変寸法咬合位置決め歯印象用トレーは開示されていない。
【０００７】
従来技術の問題点は本発明により克服される。本発明は患者の歯組織の寸法に適合させることができ、患者による歯科医院への１回の来院中に最終印象を形成しかつ咬合記録（咬合位置決め）を採得するのに有用な個別適合用トレーを提供する。さらに、ワックスリムは、義歯の最終位置を模倣して輪郭をとり、そして形作られる。
【０００８】
本明細書で使用する「審美的記録」は、最終位置に合わせて修正され、補綴歯の位置に関する情報を記録するためにマーク付けされた咬合位置決め部材（好ましくはワックスリム）を意味する。
【０００９】
本明細書で使用する「咬合記録」は、上側および下側咬合位置決め部材（好ましくはワックスリム）を患者の顎関係を表す位置に固定する、両側保持部材（咬合記録材料から作られた）を意味する。
【００１０】
咬合位置決め部材は好ましくはワックスから作られる。
【００１１】
本発明の目的は、患者の口腔の最終印象およびワックスリム中の患者の咬合位置決めを提供することである。
【００１２】
本発明の目的は、咬合位置決め部材（ワックスリム）および熱調節可能可変寸法歯印象用トレーからなる、個別適合用可変寸法咬合位置決め歯印象用トレーを提供することである。
【００１３】
本発明の目的は、ポリカプロラクトンを成分とする可変寸法支持体からなる個別適合用可変寸法咬合位置決め歯印象用トレーを提供することである。
【００１４】
本発明の目的は、ワックス咬合位置決めおよび「審美的記録」部材を有する個別適合用可変寸法咬合位置決め歯印象用トレーを提供することである。
【００１５】
本発明の目的は、咬合位置決め部材および歯印象用トレーからなり、その咬合位置決め部材が容易に切削および切刻可能な材料からなり、その歯印象用トレーが３８℃より高くかつ１２０℃より低い軟化点を有する熱調節可能材料からなる、個別適合用可変寸法咬合位置決め歯印象用トレーを提供することである。
【００１６】
本明細書で使用する最終歯組織印象は、患者の歯組織に密接に適合する義歯等のような歯科用補綴物を形成するようにそれから患者の歯組織の最終模型を作る、歯組織印象を意味する。
【００１７】
本明細書で使用する個別適合は、可変寸法咬合位置決め歯印象用トレーを特定の患者の歯組織に適合するように形作ることができることを意味する。
【００１８】
本明細書で使用する材料の軟化点は５．５１６ＭＰａ（８００ｐｓｉ）〜０．０６９ＭＰａ（１０ｐｓｉ）の圧力下で材料を成形可能なように変形させるにちょうど十分な温度を意味する。
【００１９】
本明細書で使用する熱形成可能材料は３８℃より高くかつ１２０℃より低い軟化点を有する材料を意味する。
【００２０】
本発明は、歯科用ワックス咬合ブロック印象用トレー、ならびに患者に合わせた可変寸法トレーを形成し、患者が歯科医院へ１回の来院で最終印象を形成する方法を提供する。咬合位置決め部材および歯印象用トレーを含む、個別適合用可変寸法咬合位置決め歯印象用トレーを提供する。歯印象用トレーは３８℃より高くかつ１２０℃より低い軟化点を有する熱調節可能材料からなる。可変寸法咬合位置決め歯印象用トレーは、ａ）咬合位置決め部材および歯印象用トレーからなり、歯印象用トレーが歯印象用材料を支持する、可変寸法咬合位置決め歯印象用トレーを提供し、ｂ）歯印象用トレーを軟化状態まで加熱し、熱調節可能材料が３８℃で固体であり、および口腔組織が楽に耐えられる軟化点を有する、ｃ）歯印象用トレーの寸法を調節し、ｄ）熱調節可能材料を冷却し固化させ、およびｅ）トレーで担持される歯印象用材料で組織を包み、それによって歯組織印象を採得する工程からなる、歯組織の印象を採得する方法に使用される。
【００２１】
本発明を特に図１から図１７を参照しながら以下に説明する。特に図１を参照すると、個別適合用可変寸法歯印象用トレー１０が示されている。可変寸法咬合位置決め歯印象用トレー１０は咬合位置決め部材１２、熱調節可能可変寸法支持体から形成されたＵ字形歯印象用トレー１４からなる。特に図１Ａを参照すると、咬合位置決め部材１２を歯印象用トレー１４に添着するのに使用するための突起１７を有するＵ字形咬合位置決め部材１２が示されている。突起１７は咬合位置決め部材１２の上面から外側に延び、咬合位置決め部材１２に沿ってＵ字形に分布している。図１Ｂは下側トレーに添着した上側個別適合用可変寸法歯印象用トレー１０を示し、各トレーは最終歯印象を支持し、各トレーは咬合位置決め部材を有する。可変寸法歯印象用トレー１０は咬合位置決め部材１２、熱調節可能可変寸法支持体から形成されたＵ字形歯印象用トレー１４からなる。
【００２２】
特に図２および図３を参照すると、個別適合用可変寸法咬合位置決め歯印象用トレー１１０が示されている。Ｕ字形可変寸法咬合位置決め歯印象用トレー１１０はＵ字形咬合位置決め部材１１２、熱調節可能可変寸法支持体から形成された歯印象用トレー１１４からなる。タブ１１６がトレー１１４に連結されている。
【００２３】
特に図４から図１７を参照すると、上側および下側可変寸法咬合位置決め歯印象用トレー２１４および２１５が示されている。図４および図５に示されるように、トレー２１４および２１５は、咬合記録材料により患者の中心咬合（顎）関係を表す位置に対として保持される。Ｕ字形トレーの対２１０は上側Ｕ字形トレー２１４および下側トレー２１５を含む。上側トレー２１４はワックス咬合位置決め部材２１２に接着され、底面に沿ってＵ字形に分布する環状くぼみ２１８〜２１８Ｇを有する。各トレーは断面がＵ字形である。くぼみ２１８〜２１８Ｇは上側トレー２１４を通って延び開口を形成する。下側トレー２１５はワックス咬合位置決め部材２１３および上面に沿ってＵ字形に分布する環状くぼみ２１９〜２１９Ｇを有する。くぼみ２１９〜２１９Ｇは下側トレー２１５を通って延び開口を形成する。ワックス咬合位置決め部材２１２はその融点まで温められ、上側トレー２１４に塗布される。冷却する前にワックス咬合位置決め部材２１２からのワックスの一部は環状のくぼみ２１８〜２１８Ｇへ流れる。冷却するとくぼみ２１８〜２１８Ｇ中のワックスはワックス咬合位置決め部材２１２を上側トレー２１４に対して保持する。同様に、ワックス咬合位置決め部材２１３はその融点まで温められ、下側トレー２１５に塗布される。冷却する前に、ワックス咬合位置決め部材２１３からのワックスの一部が環状くぼみ２１９に流れる。冷却すると、くぼみ２１９〜２１９Ｇ中のワックスはワックス咬合位置決め部材２１３を下側トレー２１５に対して保持する。咬合位置決め部材２１２および２１３は、トレーが適合され、口腔組織の印象が採得された後に、咬合記録材料２２０および２２２により患者の中心咬合（顎）関係を表す位置に添着される。
【００２４】
熱調節可能可変寸法支持体は、支持体の寸法を変化させるように熱調節可能である組成物から作られる。熱調節可能組成物の望ましい特性は溶融または軟化状態（「暖かい」）および固体（「冷たい」）状態を有することである。暖かい状態は体温（約３８℃）と口腔組織が楽に耐えられる最高温度との間のある温度で温和な（手）圧力下で成形用組成物の認め得るほどの物質流動で特徴づけられる。この最高温度は、一般に約７５℃（１６７°Ｆ）と考えられるが、約６５℃（１４９°Ｆ）の最高温度が好ましい。冷たい状態は体温（３８℃）またはそれ未満で個別歯印象用トレーとして機能するのに十分な強度と剛性を有することを特徴とする。暖かいおよび冷たい状態特性により成形用組成物を温和な温度に加熱し、硬くおよび軟らかい口腔組織の形状に合うように温かい間に手で口腔内で成形し、口腔内で冷却して実質的に硬いトレーを形成することができる。次いで種々の歯印象用材料を剛体トレー中で使用して、許容できる正確な歯印象を採得する。
【００２５】
代表的熱調節可能組成物には、米国特許第３，３８２，２０２号、第４，０５９，７１５号、第４，１８２，８２９号、第４，３２７，０１３号、第４，３６１，５３８号、第４，５５２，９０６号、および第４，５６９，３４２号に記載されるようなポリエステル類およびポリウレタン類、ならびに米国特許第４，６５９，７８６号、第４，７４０，２４５号および第４，７６８，９５１号に記載されているようなコポリマー類が含まれる。熱可塑性材料はε−カプロラクトンのホモポリマーまたはコポリマーであることが好ましい。望むならば、ポリカプロラクトンは任意選択で特性を修正するまたは架橋可能な官能基（例えば、水酸基、アクリレート、メタクリレート、エポキシ、イソシアナートまたはビニル基）を含むことができる。
【００２６】
好ましいポリカプロラクトンは以下の式を有し、
【００２７】
【化２】
0004225450.tif 000002
式中、Ｒ1は芳香族または直鎖もしくは分岐脂肪族骨格であり、これは任意選択で１つまたは複数の水酸基またはアミン基などの非干渉性置換基を含むことができ、Ｒ1が水素ならばｗは１であり、そうでなければｗは約１〜約４の平均値を有し、Ｍは酸素または−ＮＲ2−であり、ここでＲ2は水素または非干渉性の芳香族もしくは脂肪族基であり、ｗとｘの積は約３５より大きい。
【００２８】
ポリカプロラクトンのブレンドも熱調節可能組成物として使用できる。市販入手可能なポリカプロラクトン重合体には、Ｕｎｉｏｎ  Ｃａｒｂｉｄｅ  Ｃｏｒｐ．からの「ＴＯＮＥ  ｐ−７００」、「ＴＯＮＥ  ｐ−７６７」（分子量４０，０００）、「ＴＯＮＥ  ｐ−３００」（分子量１０，０００）ポリカプロラクトン、およびＩｎｔｅｒｏｘからの「ＣＡＰＡ」ポリカプロラクトン「６３０」（分子量３０，０００）、「６４０」（分子量４０，０００）、「６５０」（分子量５０，０００）および「６５６」（分子量５６，０００）が含まれる。
【００２９】
ポリカプロラクトン粉末は、本発明によるトレーを作成するために有用な成形用組成物を形成するために、ＡＢＳ重合体粉末などのアモルファス重合体粉末と、アモルファス重合体粉末約１部に対してポリカプロラクトン粉末約０．１部〜約１０部の重量比で混合することが好ましい。
【００３０】
本発明で使用する成形用組成物は、所望の最終用途に応じて広範囲の補助剤を含むことができる。適当な補助剤には溶媒、希釈剤、可塑剤、顔料、染料、無機または有機の繊維状または粒状の強化または伸展用充填剤、シキソトロピー剤、指示薬、阻害剤、安定剤、紫外線吸収剤、医薬品（例えば、浸出性フッ化物）、殺生物剤などが含まれる。個別トレーの応用例では、成形用組成物は１種または複数の充填剤を含むことが好ましい。本発明の成形用組成物の成分の種類および量は通常実験によって選択されるであろう。
【００３１】
暖かい状態から冷たい状態へ成形用組成物を転換するには熱エネルギーの喪失が必要であり、種々の冷却技術法を用いて行うことができる。冷却は空気のみが存在する周囲条件下で行うことができる。冷却は強制空気、冷水、氷、または冷却「コールドパック」や低沸点不活性液体を入れたフレキシブルパウチなどのヒートシンクを用いて促進することができる。
【００３２】
個別印象用トレーは成型可能な組成物から形成され、通常のエラストマー印象用材料（例えば、シリコーンエラストマー）で充填される。エラストマーで充填する前にトレーを口腔内で形作ることにより、トレー体積およびエラストマーの必要量が最少になる。個別印象用トレーは、歯冠、ブリッジ、義歯、固定装置（ｓｐｌｉｎｔ）および架工歯を作成するために使用できる。この材料は成形可能な整形外科用模型および固定装置を作成するのにも使用できる。
【００３３】
本発明の好ましい実施態様によれば、トレーは、ポリカプロラクトン重合体およびエラストマー重合体を含めて、改善された引張強度、曲げ弾性率および引張弾性率を有する重合体材料から形成される。トレーの重合体材料の少なくとも１重量パーセントがエラストマー重合体であることが好ましい。トレーの重合体材料の少なくとも１０パーセントがエラストマー重合体であることがさらに好ましい。トレーの重合体材料の少なくとも２０パーセントがエラストマー重合体であることが最も好ましい。好ましいエラストマー重合体はアモルファスまたは非結晶性重合体、例えばアクリロニトリル−ブタジエン−スチレン重合体（ＡＢＳ重合体）である。したがって、好ましいトレーは、ポリカプロラクトン、ガラス状アモルファス重合体、および無機充填剤材料を含む、冷たい状態で改善された強度および剛性を有する重合体組成物から形成される。重合体組成物の少なくとも５０〜７５重量パーセントがポリカプロラクトン、少なくとも１〜２０パーセントがガラス状アモルファス重合体、および５〜３０パーセントが無機充填剤材料であることが好ましい。重合体組成物の少なくとも５０〜７０パーセントがポリカプロラクトンであり、少なくとも５〜１５パーセントがガラス状アモルファス重合体、および少なくとも２０〜３０パーセントが無機充填剤材料であることがさらに好ましい。重合体組成物の約５０パーセントがポリカプロラクトンであり、組成物の約２０パーセントがガラス状アモルファス重合体、および約３０パーセントが無機充填剤材料であることが最も好ましい。好ましいガラス状アモルファス重合体は、スチレンモノマーおよびアクリロニトリルモノマーとブタジエンのコポリマー（ＡＢＳ重合体）であり、アクリロニトリル含量は２４〜３０モルパーセントの間であるが、好ましい無機充填剤材料は微細に粉砕した石英である。
【００３４】
本発明の別の実施態様では、トレーは、ポリカプロラクトン、エラストマー重合体、および無機充填剤材料を含む、暖かい状態で改善されたドレーピング特性を有する（すなわち、歯または歯肉リッジのような解剖的突起の上および回りにドレープできる能力）重合性物質から形成される。重合体組成物の少なくとも５０〜７５重量パーセントがポリカプロラクトンであり、少なくとも１〜２０パーセントがエラストマー重合体であり、および５〜３０パーセントが無機充填剤材料であることが好ましい。重合体組成物の少なくとも５０〜７０パーセントがポリカプロラクトンであり、少なくとも５〜１５パーセントがエラストマー重合体からなり、および少なくとも２０〜３０パーセントが無機充填剤材料であることがさらに好ましい。重合体組成物の約５０パーセントがポリカプロラクトン、組成物の約２０パーセントがエラストマー重合体であり、および約３０パーセントが無機充填剤材料であることが最も好ましい。適当なエラストマー重合体には、熱可塑性ポリウレタン、ポリブタジエン、天然ゴム、および主としてアモルファスなポリ（アルキルビニルエーテル）、特にポリ（エチルビニルエーテル）およびポリ（ブチルビニルエーテル）が含まれる。適当な無機充填剤材料には微細に粉砕された石英および炭酸カルシウムが含まれる。
【００３５】
本発明の別の実施態様は、ワックス咬合ブロックを有する調節可能（熱形成可能）トレーを提供する。トレーは約３４パーセントの無機充填剤、７パーセントのスチレン−ブタジエン重合体（スチレン重合体）および５９パーセントのポリカプロラクトン（分子量３７，０００）の射出成形ペレットで作られる。スチレン重合体はトレーの重合体組成物の約１２パーセントである。スチレン重合体はトレーに剛性を与えるので有利である。スチレン重合体はトレーの成形中にトレー成形材料の粘度を増加するので有利である。
【００３６】
本発明の組合せにおける調節可能（熱形成可能）トレーは、０．５〜６０重量パーセントの無機または有機充填剤粒子を含むことが好ましい。本発明の組合せにおける調節可能（熱形成可能）トレーは、１〜４０重量パーセントの無機または有機充填剤粒子を含むことがさらに好ましい。
【００３７】
本発明の組合せにおける調節可能（熱形成可能）トレーは、１００℃より高い軟化点を有する、スチレン−ブタジエン重合体などの熱可塑性重合体を含むことが好ましい。本発明の組合せにおける調節可能（熱形成可能）トレーは、１２０℃より高い軟化点を有する熱可塑性重合体を含むことがさらに好ましい。
【００３８】
咬合ブロックのワックスはトレーの熱可塑性重合体より高い融点を有することが好ましい。咬合ブロックのワックスはトレーの熱可塑性重合体より高い軟化点を有することが好ましい。咬合ブロックのワックスはトレーの熱可塑性重合体より少なくとも５℃高い融点を有することが好ましい。咬合ブロックのワックスはトレーの熱可塑性重合体より少なくとも５℃高い軟化点を有することが好ましい。
【００３９】
以下の実施例は本発明の理解を助けるために提供したものであり、その範囲を制限するものと解釈すべきではない。別段の指定がない限り、全ての部およびパーセントは重量による。
【００４０】
実施例１
ポリカプロラクトン粉末１０，０００グラムおよびＡＢＳ重合体粉末１０，０００グラムを一緒に混合し、次いで１００℃まで温めて液体を形成する。この液体を型に射出成形して、Ｕ字形の側の反対側に穿孔のある平面側を有するＵ字形歯印象用トレーを形成する。暖かいＵ字形ワックス咬合位置決め部材を、ワックス保持のため、歯印象用トレーの平面側の穿孔へ押しつけることによって接着し、ついで冷却する。
【００４１】
実施例２
ポリカプロラクトンのシートを型に入れて８０℃に温め、Ｕ字形の側の反対側に穿孔のある平面側を有するＵ字形歯印象用トレーに真空成形する。暖かいＵ字形ワックス咬合位置決め部材をワックス保持のため、歯印象用トレーの平面側の穿孔へそれを押しつけることによって接着し、ついで冷却する。
【００４２】
実施例３
実施例１に記載するようにして作成した上側および下側歯印象用トレーを、それぞれ７１℃で軟化状態に加熱する。各歯印象用トレーの寸法を、患者の口腔の歯組織に適合するように調節する。熱調節可能材料を冷却し、固化する。次いで歯印象用材料を各個別適合用可変寸法咬合位置決め歯印象用トレーに入れる。次いで患者の組織を歯印象用材料で包んで、患者の口腔の歯組織の上側および下側歯組織印象を形成する。
【００４３】
次いで上側および下側ワックス咬合ブロック（ワックスリム）を患者の審美的記録および咬合の垂直寸法を記録するように調節する。これによって、ワックス咬合ブロック（咬合位置決め部材）はそれぞれ最終位置に修正され、患者の笑線および正中線を含む情報を記録するために歯科医によってマーク付けされる。次いで咬合記録材料を上側および下側ワックス咬合ブロック（上側および下側咬合位置決め部材）に塗布して、患者の咬合位置決めを表す位置にそれらを保持する。
【００４４】
実施例４
実施例２に記載したように作成した上側および下側歯印象用トレーをそれぞれ７１℃で軟化状態に加熱する。各歯印象用トレーの寸法を患者の歯組織のモデルに適合するように調節する。熱調節可能材料を冷却して固化させる。次いで歯印象用材料を各個別適合用可変寸法咬合位置決め歯印象用トレーに置く。次いで患者の組織を歯印象用材料で包んで、患者の口腔内の歯組織の上側および下側歯組織印象を形成する。
【００４５】
次いで上側および下側ワックス咬合ブロック（ワックスリム）を患者の審美的記録および咬合の垂直寸法を記録するために調節する。これによって、ワックス咬合ブロック（咬合位置決め部材）はそれぞれ最終位置に修正され、患者の笑線および正中線を含む情報を記録するために歯科医によってマーク付けされる。次いで咬合記録材料を上側および下側ワックス咬合ブロック（上側および下側咬合位置決め部材）に塗布して、患者の咬合位置決めを表す位置にそれらを保持する。
【００４６】
本発明はワックス咬合ブロックを有する熱形成可能歯印象用トレーを提供する。本発明の好ましい実施態様によれば、熱調節可能材料はポリカプロラクトンからなる。軟化熱調節可能材料はアーチ形トレーの形態であることが好ましい。熱形成可能トレーはワックスの融点より低くかつ３８℃より高い融点を有することが好ましい。熱形成可能トレーの軟化点は３８℃より高くかつ９０℃より低いことが好ましい。ワックスの軟化点は好ましい順に、９５，９０，８５または８０℃未満である。
【００４７】
本発明の好ましい実施態様は、ａ）咬合位置決め部材および歯印象用トレーからなる、個別適合用可変寸法咬合位置決め歯印象用トレーを提供し、ｂ）該咬合位置決め歯印象用トレーを患者の口腔内に入れ、ｃ）患者の口腔から咬合位置決め歯印象用トレーを取り出し、ｄ）歯印象用トレーを軟化状態まで加熱し、熱調節可能材料は３８℃で固体であり、および口腔組織が楽に耐えられる軟化点を有する、ｅ）歯印象用トレーの寸法を調節し、ｆ）熱調節可能材料を冷却して固化し、ｇ）調節した咬合位置決め歯印象用トレーを患者の口腔内に入れ、およびｈ）患者の口腔内の歯組織を歯印象用材料で包み、それによって歯組織印象を得る工程からなる、歯組織の印象を採得する方法を提供する。歯印象用トレーは歯印象用材料を支持することが好ましい。
【００４８】
本発明の好ましい実施態様は、ａ）咬合位置決め部材および歯印象用トレーからなる、可変寸法咬合位置決め歯印象用トレーを提供し、ｂ）咬合位置決め歯印象用トレーを患者の口腔内に入れ、ｃ）患者の口腔から咬合位置決め歯印象用トレーを取り出し、ｄ）歯印象用トレーを軟化点まで加熱し、熱調節可能材料は３８℃で固体であり、および口腔組織が楽に耐えられる軟化点を有する、ｅ）歯印象用トレーの寸法を調節し、およびｆ）熱調節可能材料を冷却して固化し、個別適合用可変寸法咬合位置決め歯印象用トレーを得る工程からなる方法によって形成された個別適合用可変寸法咬合位置決め歯印象用トレーを提供する。この方法はさらに、ｇ）患者の口腔に調節した咬合位置決め歯印象用トレーを入れる工程からなることが好ましい。歯印象用トレーは歯印象用材料を支持することが好ましい。この方法はさらにｈ）患者の口腔内の歯組織を歯印象用材料で包み、およびｉ）患者に咬合位置決め部材を噛ませ、それによって歯組織印象および患者の口腔の咬合位置決めを採得する工程からなることが好ましい。
【００４９】
本発明の好ましい実施態様は、個別適合用可変寸法歯印象用トレーを提供する。歯印象用トレーは、３８℃より高くかつ１２０℃より低い軟化点を有する熱調節可能材料からなる。熱調節可能材料は、約０．１〜約９９重量パーセントのポリカプロラクトンおよび約０．１〜約４０重量パーセントのアモルファス重合体からなる。ポリカプロラクトンは５０〜７０パーセントの熱調節可能材料からなることが好ましい。トレーは咬合位置決め部材に添着することが好ましい。熱調節可能材料はさらに少なくとも５重量パーセントの充填剤からなることが好ましい。前記咬合位置決め部材は前記トレーに接着したワックスからなることが好ましい。
【００５０】
本発明をその特定な実施態様に関してかなり詳細に説明してきたが、そのような実施態様に限定されるものと見なすべきでなく、本発明の精神および添付の特許請求の範囲から逸脱せずに他の方式で使用できることを理解されたい。
【図面の簡単な説明】
【図１】  本発明による（印象材料に対する熱調節可能可変寸法支持体を提供する）個別適合用可変寸法歯印象用トレーの透視図である。
【図１Ａ】  本発明による歯印象用トレーと共に使用するための咬合位置決め部材の透視図である。
【図１Ｂ】  本発明による個別適合用可変寸法咬合位置決め歯印象用トレーの透視図である。
【図２】  本発明による（印象用材料のための熱調節可能可変寸法支持体を提供する）咬合位置決め部材および歯印象用トレーからなる、個別適合用可変寸法咬合位置歯印象用トレーの透視図である。
【図３】  図２に示したトレーの端面図である。
【図４】  本発明による中心関係で固定された、１対の個別適合用可変寸法咬合位置決め歯印象用トレーの透視図である。
【図５】  図４に示した１対のトレーの端面図である。
【図６】  咬合位置決め部材がない点を除き、図４および図５に示した上側個別適合用可変寸法咬合位置決め歯印象用トレーの上面図である。
【図７】  咬合位置決め部材がない点を除き、図４および図５に示した上側個別適合用可変寸法咬合位置決め歯印象用トレーの正面図である。
【図８】  咬合位置決め部材がない点を除き、図４および図５に示した上側個別適合用可変寸法咬合位置決め歯印象用トレーの側面図である。
【図９】  咬合位置決め部材がない点を除き、図４および図５に示した下側個別適合用可変寸法咬合位置決め歯印象用トレーの上面図である。
【図１０】  咬合位置決め部材がない点を除き、図４および図５に示した下側個別適合用可変寸法咬合位置決め歯印象用トレーの正面図である。
【図１１】  咬合位置決め部材がない点を除き、図４および図５に示した下側個別適合用可変寸法咬合位置決め歯印象用トレーの側面図である。
【図１２】  咬合位置決め部材を備える、図４および図５に示した上側個別適合用可変寸法咬合位置決め歯印象用トレーの上面図である。
【図１３】  咬合位置決め部材を備える、図４および図５に示した上側個別適合用可変寸法咬合位置決め歯印象用トレーの正面図である。
【図１４】  咬合位置決め部材を備える、図４および図５に示した上側個別適合用可変寸法咬合位置決め歯印象用トレーの側面図である。
【図１５】  咬合位置決め部材を備える、図４および図５に示した下側個別適合用可変寸法咬合位置決め歯印象用トレーの上面図である。
【図１６】  咬合位置決め部材を備える、図４および図５に示した下側個別適合用可変寸法咬合位置決め歯印象用トレーの正面図である。
【図１７】  咬合位置決め部材を備える、図４および図５に示した下側個別適合用可変寸法咬合位置決め歯印象用トレーの側面図である。
【符号の説明】
１０：個別適合用可変寸法歯印象用トレー
１２：咬合位置決め部材
１４：Ｕ字形歯印象用トレー
１７：突起
１１０：個別適合用可変寸法咬合位置決め歯印象用トレー
１１２：Ｕ字形咬合位置決め部材
１１４：歯印象用トレー
１１６：つまみ
２１０：Ｕ字形トレーの対
２１２：ワックス咬合位置決め部材
２１３：ワックス咬合位置決め部材
２１４：上側可変寸法咬合位置決め歯印象用トレー
２１５：下側可変寸法咬合位置決め歯印象用トレー
２１８、２１８Ａ、２１８Ｂ、２１８Ｃ、２１８Ｄ、２１８Ｅ、２１８Ｆ、および２１８Ｇ：上側トレーに分布する環状くぼみ
２１９、２１９Ａ、２１９Ｂ、２１９Ｃ、２１９Ｄ、２１９Ｅ、２１９Ｆ、および２１９Ｇ：下側トレーに分布する環状くぼみ
２２０：咬合記録材料
２２２：咬合記録材料
【図１】
0004225450.tif 000004
【図１Ａ】
0004225450.tif 000005
【図１Ｂ】
0004225450.tif 000006
【図２】
0004225450.tif 000007
【図３】
0004225450.tif 000008
【図４】
0004225450.tif 000009
【図５】
0004225450.tif 000010
【図６】
0004225450.tif 000011
【図７】
0004225450.tif 000012
【図８】
0004225450.tif 000013
【図９】
0004225450.tif 000014
【図１０】
0004225450.tif 000015
【図１１】
0004225450.tif 000016
【図１２】
0004225450.tif 000017
【図１３】
0004225450.tif 000018
【図１４】
0004225450.tif 000019
【図１５】
0004225450.tif 000020
【図１６】
0004225450.tif 000021
【図１７】
0004225450.tif 000022